【手続補正書】
【提出日】平成23年6月17日(2011.6.17)
【手続補正１】
【補正対象書類名】明細書
【補正対象項目名】発明の名称
【補正方法】変更
【補正の内容】
【発明の名称】Ｘ線陽極
【手続補正２】
【補正対象書類名】明細書
【補正対象項目名】００１０
【補正方法】変更
【補正の内容】
【００１０】
この課題は、本発明によれば、集束電子を照射することによってＸ線を発生する被膜を備え、被膜が支持体に結合され、支持体が５００℃において１００ＭＰａよりも大きい強度を有する材料からなる補強領域を含むＸ線発生のためのＸ線陽極において、支持体が４０〜９０体積％のダイヤモンド粒を含有するダイヤモンド−金属複合材料からなる領域を含むことによって解決される（請求項１）。
本発明の有利な実施態様は次の通りである。
・ダイヤモンド−金属複合材料は、１０〜６０体積％の結合相と、残りのダイヤモンドおよび製造に起因した残留不純物とからなり、結合相は、結合金属の８０〜１００体積％と、周期表の４ｂ，５ｂ，６ｂ族の金属，Ｂ，Ｓｉのグループの中から選ばれた１つの元素の少なくとも１つの炭化物の０〜２０体積％とからなる（請求項２）。
・結合金属は、Ｃｕ，Ａｇ，Ａｌのグループの中から選ばれた少なくとも１つの母材金属の８０〜１００原子％と、室温で母材金属中において１原子％より小さい溶解度を有する１つの金属の０〜２０原子％と、室温で母材金属中において１原子％より大きい溶解度を有する１つの金属の０〜１原子％と、製造に起因した残留不純物とからなる（請求項３）。
・結合金属は、Ｔｉ，Ｚｒ，Ｈｆのグループの中から選ばれた１つ又は複数の元素の０．００５〜３原子％および／またはＭｏ，Ｗ，Ｖ，Ｔａ，Ｎｂ，Ｃｒのグループの中から選ばれた１つ又は複数の元素の０．００５〜１０原子％および／またはＢの０．００５〜２０原子％と、残りのＣｕおよび通常の残留不純物とからなる（請求項４）。
・結合金属は、Ｚｒ，Ｈｆのグループの中から選ばれた１つ又は複数の元素の０．００５〜５原子％および／またはＶ，Ｎｂ，Ｔａ，Ｃｒ，Ｍｏ，Ｗのグループの中から選ばれた１つ又は複数の元素の０．００５〜１０原子％および／またはＳｉの０．００５〜２０原子％と、残りのＡｇおよび通常の残留不純物とからなる（請求項５）。
・結合金属は、Ｖ，Ｎｂ，Ｔａ，Ｔｉ，Ｚｒ，Ｈｆ，Ｃｒ，Ｍｏ，Ｗ，Ｂのグループの中から選ばれた１つ又は複数の元素の０．００５〜３原子％および／またはＳｉの０．００５〜２０原子％と、残りのＡｌおよび通常の残留不純物とからなる（請求項６）。
・結合金属は、２Ｎ５よりも大きい純度を有するＡｌ，ＣｕまたはＡｇからなる（請求項７）。
・領域は被膜の下側において最大熱負荷の領域に配置されている（請求項８）。
・領域は、少なくとも部分範囲において、鋳造法、加圧浸透法、拡散溶接法またはろう付法によって物質結合で結合されている（請求項９）。
・ダイヤモンド−金属複合材料はダイヤモンド量が累進的に変化する構造を有し、ダイヤモンド成分は被膜に向かって最大となり、最大熱流の方向に減少すること（請求項１０）。
・支持体は、Ｃｕ，Ａｌ，Ａｇまたはこれらの材料の合金からなる放熱領域を含み、この放熱領域は最大熱流の方向において領域の後に続き、この領域に物質結合で接合されている（請求項１１）。
・Ｘ線陽極は少なくとも最大熱負荷の範囲において最大熱流の方向に次の構造、すなわち０．０１ｍｍ〜１ｍｍの被膜、０〜４ｍｍの補強領域、２〜１５ｍｍの領域および０〜１０ｍｍの放熱領域を有する（請求項１２）。
・補強領域の厚さは０．５〜３ｍｍである（請求項１３）。
・補強領域は、Ｍｏ，Ｍｏ合金，Ｗ，Ｗ合金，Ｗ−Ｃｕ複合材料、Ｃｕ複合材料、粒子強化Ｃｕ合金、粒子強化Ａｌ合金のグループの中から選ばれた１つの材料から少なくともなる（請求項１４）。
・補強領域は、Ｍｏ−０．５重量％Ｔｉ−０．０８重量％Ｚｒ−０．０１〜０．０６重量％ＣまたはＭｏ−１．２重量％Ｈｆ−０．０４〜０．１５重量％Ｃからなる（請求項１５）。
・被膜は１〜１０重量％Ｒｅを有するＷ−Ｒｅ合金からなる（請求項１６）。
・Ｘ線陽極は軸方向に対称の回転陽極として実施され、補強領域および領域は軸対称に配置されている（請求項１７）。
・領域は、リングまたは円板として形成され、補強領域において該領域の形状に対応する形状を有する窪みの中へ配置され、少なくとも焦点軌道の下部範囲において補強領域に物質結合で結合されている（請求項１８）。
【手続補正３】
【補正対象書類名】特許請求の範囲
【補正対象項目名】全文
【補正方法】変更
【補正の内容】
【特許請求の範囲】
【請求項１】
集束電子を照射することによってＸ線を発生する被膜（２）を備え、被膜（２）が支持体（３）に結合され、支持体（３）が５００℃において１００ＭＰａよりも大きい強度を有する材料からなる補強領域（４）を含むＸ線発生のためのＸ線陽極（１）において、
支持体（３）が４０〜９０体積％のダイヤモンド粒を含有するダイヤモンド−金属複合材料からなる領域（５）を含むことを特徴とするＸ線陽極。
【請求項２】
ダイヤモンド−金属複合材料は、１０〜６０体積％の結合相と、残りのダイヤモンドおよび製造に起因した残留不純物とからなり、結合相は、結合金属の８０〜１００体積％と、周期表の４ｂ，５ｂ，６ｂ族の金属，Ｂ，Ｓｉのグループの中から選ばれた１つの元素の少なくとも１つの炭化物の０〜２０体積％とからなることを特徴とする請求項１記載のＸ線陽極。
【請求項３】
結合金属は、Ｃｕ，Ａｇ，Ａｌのグループの中から選ばれた少なくとも１つの母材金属の８０〜１００原子％と、室温で母材金属中において１原子％より小さい溶解度を有する１つの金属の０〜２０原子％と、室温で母材金属中において１原子％より大きい溶解度を有する１つの金属の０〜１原子％と、製造に起因した残留不純物とからなることを特徴とする請求項２記載のＸ線陽極。
【請求項４】
結合金属は、Ｔｉ，Ｚｒ，Ｈｆのグループの中から選ばれた１つ又は複数の元素の０．００５〜３原子％またはＭｏ，Ｗ，Ｖ，Ｔａ，Ｎｂ，Ｃｒのグループの中から選ばれた１つ又は複数の元素の０．００５〜１０原子％またはＢの０．００５〜２０原子％と、残りのＣｕおよび通常の残留不純物とからなることを特徴とする請求項２又は３記載のＸ線陽極。
【請求項５】
結合金属は、Ｚｒ，Ｈｆのグループの中から選ばれた１つ又は複数の元素の０．００５〜５原子％またはＶ，Ｎｂ，Ｔａ，Ｃｒ，Ｍｏ，Ｗのグループの中から選ばれた１つ又は複数の元素の０．００５〜１０原子％またはＳｉの０．００５〜２０原子％と、残りのＡｇおよび通常の残留不純物とからなることを特徴とする請求項２又は３記載のＸ線陽極。
【請求項６】
結合金属は、Ｖ，Ｎｂ，Ｔａ，Ｔｉ，Ｚｒ，Ｈｆ，Ｃｒ，Ｍｏ，Ｗ，Ｂのグループの中から選ばれた１つ又は複数の元素の０．００５〜３原子％またはＳｉの０．００５〜２０原子％と、残りのＡｌおよび通常の残留不純物とからなることを特徴とする請求項２又は３記載のＸ線陽極。
【請求項７】
結合金属は、２Ｎ５よりも大きい純度を有するＡｌ，ＣｕまたはＡｇからなることを特徴とする請求項２記載のＸ線陽極。
【請求項８】
領域（５）は被膜（２）の下側において最大熱負荷の領域に配置されていることを特徴とする請求項１乃至７の１つに記載のＸ線陽極。
【請求項９】
領域（４，５）は、少なくとも部分範囲において、鋳造法、加圧浸透法、拡散溶接法またはろう付法によって物質結合で結合されていることを特徴とする請求項１乃至８の１つに記載のＸ線陽極。
【請求項１０】
ダイヤモンド−金属複合材料はダイヤモンド量が累進的に変化する構造を有し、ダイヤモンド成分は被膜（２）に向かって最大となり、最大熱流の方向に減少することを特徴とする請求項１乃至９の１つに記載のＸ線陽極。
【請求項１１】
支持体（３）は、Ｃｕ，Ａｌ，Ａｇまたはこれらの材料の合金からなる放熱領域（６）を含み、この放熱領域（６）は最大熱流の方向において領域（５）の後に続き、この領域（５）に物質結合で接合されていることを特徴とする請求項１乃至１０の１つに記載のＸ線陽極。
【請求項１２】
Ｘ線陽極（１）は、少なくとも最大熱負荷の範囲において最大熱流の方向に、０．０１ｍｍ〜１ｍｍの被膜（２）、０〜４ｍｍの補強領域（４）、２〜１５ｍｍの領域（５）および０〜１０ｍｍの放熱領域（６）を有することを特徴とする請求項１乃至１１の１つに記載のＸ線陽極。
【請求項１３】
補強領域（４）の厚さは０．５〜３ｍｍであることを特徴とする請求項１２記載のＸ線陽極。
【請求項１４】
補強領域（４）は、Ｍｏ，Ｍｏ合金，Ｗ，Ｗ合金，Ｗ−Ｃｕ複合材料、Ｃｕ複合材料、粒子強化Ｃｕ合金、粒子強化Ａｌ合金のグループの中から選ばれた１つの材料から少なくともなることを特徴とする請求項１乃至１３の１つに記載のＸ線陽極。
【請求項１５】
補強領域（４）は、Ｍｏ−０．５重量％Ｔｉ−０．０８重量％Ｚｒ−０．０１〜０．０６重量％ＣまたはＭｏ−１．２重量％Ｈｆ−０．０４〜０．１５重量％Ｃからなることを特徴とする請求項１４記載のＸ線陽極。
【請求項１６】
被膜（２）は１〜１０重量％Ｒｅを有するＷ−Ｒｅ合金からなることを特徴とする請求項１乃至１５の１つに記載のＸ線陽極。
【請求項１７】
Ｘ線陽極（１）は軸方向に対称の回転陽極として実施され、補強領域（４）および領域（５）は軸対称に配置されていることを特徴とする請求項１乃至１６の１つに記載のＸ線陽極。
【請求項１８】
領域（５）は、リングまたは円板として形成され、補強領域（４）において該領域（５）の形状に対応する形状を有する窪みの中へ配置され、少なくとも焦点軌道の下部範囲において補強領域（４）に物質結合で結合されていることを特徴とする請求項１７記載のＸ線陽極。